(57)【特許請求の範囲】
【請求項１】
窒素原子を含むダイヤモンド単結晶であって、
前記ダイヤモンド単結晶は、一組の｛１００｝面で形成される六面体の８箇所の角部のうち、４箇所以上の角部に｛１１１｝面が形成された結晶形を有し、
前記ダイヤモンド単結晶は、前記窒素原子を１０ｐｐｍ以上１２００ｐｐｍ以下の濃度で含有し、
前記ダイヤモンド単結晶は、大きさが０．１５カラット以上であり、
前記窒素原子の濃度は、前記ダイヤモンド単結晶の＜１００＞方位に沿って、周期的に変化し、
前記＜１００＞方位に沿った一周期の距離の算術平均値（Ａave）は１μｍ以上５０μｍ以下であり、
前記＜１００＞方位に沿った一周期の距離の算術平均値（Ａave）と、最大値（Ａmax）と、最小値（Ａmin）とは、下記式（Ｉ）：
（Ａmax）／１．２５≦（Ａave）≦（Ａmin）／０．７５      （Ｉ）
の関係を満たす、
ダイヤモンド単結晶。
【請求項２】
前記ダイヤモンド単結晶は、窒素原子を１０ｐｐｍ以上１０００ｐｐｍ以下の濃度で含有する、
請求項１に記載のダイヤモンド単結晶。
【請求項３】
前記ダイヤモンド単結晶は、ラマン分光におけるラマンシフト１３３２ｃｍ−１に現れるダイヤモンドフォノンピークの半値全幅が２．２ｃｍ−１以上３．６ｃｍ−１以下である、
請求項１又は請求項２に記載のダイヤモンド単結晶。
【請求項４】
前記ダイヤモンド単結晶は、厚み１ｍｍでの赤外分光における波数１１３０ｃｍ−１における吸収係数が０．５ｃｍ−１以上４４ｃｍ−１以下である、
請求項１〜請求項３のいずれか１項に記載のダイヤモンド単結晶。
【請求項５】
前記ダイヤモンド単結晶は、Ｘ線回折による測定で格子定数が３．５６７１２Å以上３．５６７５５Å以下である、
請求項１〜請求項４のいずれか１項に記載のダイヤモンド単結晶。
【請求項６】
前記ダイヤモンド単結晶は、該ダイヤモンド単結晶の表面に先端半径が５０μｍのダイヤモンド圧子を１００Ｎ／ｍｉｎの負荷速度で押し当てる破壊強度試験において、亀裂発生荷重が５Ｎ以上である、
請求項１〜請求項５のいずれか１項に記載のダイヤモンド単結晶。
【請求項７】
前記ダイヤモンド単結晶は、大きさが０．２カラット以上である、
請求項１〜請求項６のいずれか１項に記載のダイヤモンド単結晶。
【請求項８】
前記ダイヤモンド単結晶は、一組の｛１００｝面で形成される六面体の８箇所の角部のうち、４箇所以上の角部に｛１１１｝面が形成された結晶形を有し、
｛１００｝面における、３組の互いに平行な面の面間距離の平均値αと、｛１１１｝面における、２組以上の互いに平行な面の面間距離の平均値βとの比β／αが、０．８以上１．３以下である、
請求項１〜請求項７のいずれか１項に記載のダイヤモンド単結晶。
【請求項９】
前記ダイヤモンド単結晶は、チタン（Ｔｉ）、バナジウム（Ｖ）、クロム（Ｃｒ）、マンガン（Ｍｎ）、鉄（Ｆｅ）、ニッケル（Ｎｉ）、コバルト（Ｃｏ）、銅（Ｃｕ）、ジルコニウム（Ｚｒ）、ニオブ（Ｎｂ）、モリブデン（Ｍｏ）、ルテニウム（Ｒｕ）、ロジウム（Ｒｈ）、パラジウム（Ｐｄ）、ハフニウム（Ｈｆ）、タンタル（Ｔａ）、タングステ
ン（Ｗ）、オスミウム（Ｏｓ）、イリジウム（Ｉｒ）および白金（Ｐｔ）からなる群より選ばれる１種以上の元素、これらの元素を２種以上含む１種以上の合金、これらの元素からなる群より選ばれる１種以上の元素と、炭素（Ｃ）または酸素（Ｏ）との化合物、およびこれらの複合体からなる群から選ばれる少なくとも１種を含む内包物を含有し、
前記内包物の含有密度は、２０個／ｍｍ３以下である、
請求項１〜請求項８のいずれか１項に記載のダイヤモンド単結晶。
【請求項１０】
前記ダイヤモンド単結晶は、チタン（Ｔｉ）、バナジウム（Ｖ）、クロム（Ｃｒ）、マンガン（Ｍｎ）、鉄（Ｆｅ）、ニッケル（Ｎｉ）、コバルト（Ｃｏ）、銅（Ｃｕ）、ジルコニウム（Ｚｒ）、ニオブ（Ｎｂ）、モリブデン（Ｍｏ）、ルテニウム（Ｒｕ）、ロジウム（Ｒｈ）、パラジウム（Ｐｄ）、ハフニウム（Ｈｆ）、タンタル（Ｔａ）、タングステン（Ｗ）、オスミウム（Ｏｓ）、イリジウム（Ｉｒ）および白金（Ｐｔ）からなる群より選ばれる１種以上の元素、これらの元素を２種以上含む１種以上の合金、これらの元素からなる群より選ばれる１種以上の元素と、炭素（Ｃ）または酸素（Ｏ）との化合物、およびこれらの複合体からなる群から選ばれる少なくとも１種を含む内包物を含有し、
前記内包物は、最大差し渡し径が１０μｍ以下である、
請求項１〜請求項９のいずれか１項に記載のダイヤモンド単結晶。
【請求項１１】
請求項１〜請求項１０のいずれか１項に記載のダイヤモンド単結晶を用いた、工具。
【請求項１２】
請求項１〜請求項１０のいずれか１項に記載のダイヤモンド単結晶の製造方法であって、
溶媒金属を用いた温度差法により、ダイヤモンド種結晶上にダイヤモンド単結晶を成長させるダイヤモンド単結晶の製造方法であって、
ダイヤモンド単結晶合成中の前記溶媒金属中の窒化物の含有率は、０質量％を超え３質量％未満であり、
前記溶媒金属の低温部における温度の変化率は、所定温度の１％未満である、
ダイヤモンド単結晶の製造方法。
【発明の詳細な説明】
【技術分野】
【０００１】
本発明は、ダイヤモンド単結晶、工具およびダイヤモンド単結晶の製造方法に関する。
【背景技術】
【０００２】
高硬度、高強度かつ熱伝導性にも優れる単結晶ダイヤモンドは、砥石のドレッサー用工具、線引き用ダイス、スクライブツール、ウォタージェット用オリフィス、ワイヤーガイドなどの耐磨工具の他、切削用ダイヤモンド工具など幅広い用途で工業的に利用されている。
【０００３】
ダイヤモンド製品に用いられる単結晶ダイヤモンドとして、天然ダイヤモンドと合成ダイヤモンドとを挙げることができる。天然に産出されるダイヤモンド単結晶は、ほとんどがＩａ型と呼ばれる種類に属し、格子間に板状に凝集する形で窒素を数百〜数千ｐｐｍ程度含んでいる。Ｉａ型のダイヤモンド単結晶は、不純物の含有量や板状欠陥の密度や発生形態に同一結晶内でもばらつきがあるうえ、結晶の個体差によるばらつきも大きく品質や性能が安定しない。また、天然ダイヤモンド単結晶のうち、窒素不純物が数ｐｐｍ以下の高純度品はＩＩａ型とよばる。ＩＩａ型のダイヤモンド単結晶は、不純物が極めて少ないが、内部歪や欠陥が多く、工具用途には適さない。
【０００４】
一方、合成ダイヤモンドは一定の品質のものを安定的に供給できる。したがって、工業分野では合成ダイヤモンドが多く用いられている。
【発明の概要】
【発明が解決しようとする課題】
【０００５】
合成ダイヤモンド単結晶は、通常窒素を不純物として含んでおり、窒素不純物濃度が高いほどダイヤモンドの機械特性が劣化することが知られている。このため、耐磨工具や切削用ダイヤモンド工具などに適用した場合、摩耗の進行や偏摩耗により、工具寿命などの性能が低くなるという問題があった。
【０００６】
そこで、本目的は、工具に用いた場合に、工具の耐摩耗性および耐欠損性などの機械特性を向上させ、工具寿命を向上させることのできる合成ダイヤモンド単結晶、ならびに、ダイヤモンド単結晶の製造方法を提供することを目的とする。
【課題を解決するための手段】
【０００７】
［１］本発明の一態様に係るダイヤモンド単結晶は、窒素原子を含むダイヤモンド単結晶であって、
前記窒素原子の濃度は、前記ダイヤモンド単結晶の結晶方位に沿って、周期的に変化し、
前記結晶方位に沿った一周期の距離の算術平均値（Ａave）と、最大値（Ａmax）と、最小値（Ａmin）とは、下記式（Ｉ）：
（Ａmax）／１．２５≦（Ａave）≦（Ａmin）／０．７５      （Ｉ）
の関係を満たす、
ダイヤモンド単結晶である。
【０００８】
［２］本発明の一態様に係る工具は、上記［１］のダイヤモンド単結晶を用いた工具である。
【０００９】
［３］本発明の一態様に係るダイヤモンド単結晶の製造方法は、溶媒金属を用いた温度差法により、ダイヤモンド種結晶上にダイヤモンド単結晶を成長させるダイヤモンド単結晶の製造方法であって、
ダイヤモンド単結晶合成中の前記溶媒金属中の窒化物の含有率は、０質量％を超え３質量％未満であり、
前記溶媒金属の低温部における温度の変化率は、所定温度の１％未満である、
ダイヤモンド単結晶の製造方法である。
【発明の効果】
【００１０】
上記態様によれば、工具に用いた場合に、工具の耐摩耗性および耐欠損性などの機械特性を向上させ、工具寿命を向上させることのできるダイヤモンド単結晶、ならびに、ダイヤモンド単結晶の製造方法を提供することが可能となる。
【図面の簡単な説明】
【００１１】
【図１】本発明の一実施形態に係るダイヤモンド単結晶の斜視図である。
【図２】図２（ａ）は、図１に示されるダイヤモンド単結晶の上面概略図である。図２（ｂ）は、図２（ａ）の一部の拡大模式図である。
【図３】本発明の一実施形態に係るダイヤモンド単結晶の斜視図である。
【図４】図３に示されるダイヤモンド単結晶のＸ−Ｘ線断面図である。
【図５】ダイヤモンド単結晶の製造に用いる試料室構成の一例を示す模式的断面図である。
【発明を実施するための形態】
【００１２】
［本発明の実施形態の説明］
最初に本発明の実施態様を列記して説明する。本明細書中においては、個別方位を［］、集合方位を＜＞、個別面を（）、集合面を｛｝でそれぞれ示している。
【００１３】
本発明の一態様に係るダイヤモンド単結晶は、（１）窒素原子を含むダイヤモンド単結晶であって、
前記窒素原子の濃度は、前記ダイヤモンド単結晶の結晶方位に沿って、周期的に変化し、
前記結晶方位に沿った一周期の距離の算術平均値（Ａave）と、最大値（Ａmax）と、最小値（Ａmin）とは、下記式（Ｉ）：
（Ａmax）／１．２５≦（Ａave）≦（Ａmin）／０．７５      （Ｉ）
の関係を満たす、
ダイヤモンド単結晶である。
【００１４】
本発明の一態様に係るダイヤモンド単結晶は、工具に用いた場合に、工具の耐摩耗性および耐欠損性などの機械特性を向上させ、工具寿命を向上させることができる。
【００１５】
（２）前記一周期の算術平均値（Ａave）は、１μｍ以上５０μｍ以下であることが好ましい。これによると、工具の耐摩耗性や耐欠損性が向上する。
【００１６】
（３）前記ダイヤモンド単結晶は、窒素原子を１０ｐｐｍ以上１０００ｐｐｍ以下の濃度で含有することが好ましい。ダイヤモンド単結晶中の、窒素原子濃度が１０００ｐｐｍを超えると、ダイヤモンドの特性が著しく低下する。一方、窒素原子濃度が１０ｐｐｍ未満であると、亀裂が伝搬しやすく、十分なクラック伝搬抑制効果が得られない。
【００１７】
（４）前記ダイヤモンド単結晶は、ラマン分光におけるラマンシフト１３３２ｃｍ−１に現れるダイヤモンドフォノンピークの半値全幅が２．２ｃｍ−１以上３．６ｃｍ−１以下であることが好ましい。半値全幅が３．６ｃｍ−１を超えると、ダイヤモンド単結晶中の窒素不純物の含有量が多く、機械的特性や熱的特性が低下する。一方、半値全幅が２．２ｃｍ−１未満であると、ダイヤモンド単結晶中の窒素不純物の含有量が少なく、耐欠損性が低下する。
【００１８】
（５）前記ダイヤモンド単結晶は、赤外分光における波数１１３０ｃｍ−１での吸収係数が０．５ｃｍ−１以上４４ｃｍ−１以下であることが好ましい。これによると、孤立置換型で結晶中に導入された窒素不純物がダイヤモンド単結晶の熱的・機械的特性を大きく損なうことなく、ダイヤモンド単結晶を工具材料として好適に使用できる。
【００１９】
（６）前記ダイヤモンド単結晶は、Ｘ線回折による測定で格子定数が３．５６７１２Å以上３．５６７５５Å以下であることが好ましい。格子定数が３．５６７５５Åを超えると、結晶歪が大きくなりすぎて、ダイヤモンド単結晶の熱的・機械的特性が損なわれる。
【００２０】
（７）前記ダイヤモンド単結晶は、該ダイヤモンド単結晶の表面に先端半径が５０μｍのダイヤモンド圧子を１００Ｎ／ｍｉｎの負荷速度で押し当てる破壊強度試験において、亀裂発生荷重が５Ｎ以上であることが好ましい。これによると、ダイヤモンド単結晶は優れた破壊強度を有し、ダイヤモンド単結晶を工具材料として好適に使用できる。
【００２１】
（８）前記ダイヤモンド単結晶は、大きさが０．２カラット以上であることが好ましい。これによると、ダイヤモンド単結晶を耐磨工具や切削工具に用いる場合、ダイヤモンド単結晶から、用途に適する結晶方位を選んで、工具の摺動・切削点となる切れ刃を作製することができ、より良い性能の工具を提供できる。
【００２２】
（９）前記ダイヤモンド単結晶は、一組の｛１００｝面で形成される六面体の８箇所の角部のうち、４箇所以上の角部に｛１１１｝面が形成された結晶形を有し、｛１００｝面における、３組の互いに平行な面の面間距離の平均値αと、｛１１１｝面における、２組以上の互いに平行な面の面間距離の平均値βとの比β／αが、０．８以上１．３以下であることが好ましい。これによると、ダイヤモンド単結晶から、効率的に工具の摺動・切削点となる切れ刃を作製することができ、製造コストを削減できる。
【００２３】
（１０）前記ダイヤモンド単結晶は、チタン（Ｔｉ）、バナジウム（Ｖ）、クロム（Ｃｒ）、マンガン（Ｍｎ）、鉄（Ｆｅ）、ニッケル（Ｎｉ）、コバルト（Ｃｏ）、銅（Ｃｕ）、ジルコニウム（Ｚｒ）、ニオブ（Ｎｂ）、モリブデン（Ｍｏ）、ルテニウム（Ｒｕ）、ロジウム（Ｒｈ）、パラジウム（Ｐｄ）、ハフニウム（Ｈｆ）、タンタル（Ｔａ）、タングステン（Ｗ）、オスミウム（Ｏｓ）、イリジウム（Ｉｒ）および白金（Ｐｔ）からなる群より選ばれる１種以上の元素、これらの元素を２種以上含む１種以上の合金、これらの元素からなる群より選ばれる１種以上の元素と、炭素（Ｃ）または酸素（Ｏ）との化合物、およびこれらの複合体からなる群から選ばれる少なくとも１種を含む内包物を含有し、前記内包物の含有密度は、２０個／ｍｍ３以下であることが好ましい。これによると、ダイヤモンド単結晶を研磨基体へ接合する際に、ダイヤモンド単結晶と基体との熱膨張差によって、ダイヤモンド単結晶が破損することを防止できる。
【００２４】
（１１）前記ダイヤモンド単結晶は、チタン（Ｔｉ）、バナジウム（Ｖ）、クロム（Ｃｒ）、マンガン（Ｍｎ）、鉄（Ｆｅ）、ニッケル（Ｎｉ）、コバルト（Ｃｏ）、銅（Ｃｕ）、ジルコニウム（Ｚｒ）、ニオブ（Ｎｂ）、モリブデン（Ｍｏ）、ルテニウム（Ｒｕ）、ロジウム（Ｒｈ）、パラジウム（Ｐｄ）、ハフニウム（Ｈｆ）、タンタル（Ｔａ）、タングステン（Ｗ）、オスミウム（Ｏｓ）、イリジウム（Ｉｒ）および白金（Ｐｔ）からなる群より選ばれる１種以上の元素、これらの元素を２種以上含む１種以上の合金、これらの元素からなる群より選ばれる１種以上の元素と、炭素（Ｃ）または酸素（Ｏ）との化合物、およびこれらの複合体からなる群から選ばれる少なくとも１種を含む内包物を含有し、前記内包物は、差し渡し径の最大値が１０μｍ以下であることが好ましい。これによると、ダイヤモンド単結晶を研磨基体へ接合する際に、ダイヤモンド単結晶と基体との熱膨張差によって、ダイヤモンド単結晶が破損することを防止できる。
【００２５】
（１２）本発明の一態様に係る工具は、上記（１）〜（１１）のいずれかに記載のダイヤモンド単結晶を用いた、工具である。本発明の一態様に係る工具は、優れた耐摩耗性および耐欠損性を有し、工具寿命が優れている。
【００２６】
（１３）本発明の一態様に係るダイヤモンド単結晶の製造方法は、溶媒金属を用いた温度差法により、ダイヤモンド種結晶上にダイヤモンド単結晶を成長させるダイヤモンド単結晶の製造方法であって、ダイヤモンド単結晶合成中の前記溶媒金属中の窒化物の含有率は、０質量％を超え３質量％未満であり、前記溶媒金属の低温部における温度の変化率は、所定温度の１％未満である、ダイヤモンド単結晶の製造方法である。これによると、優れた耐摩耗性および耐欠損性を有するダイヤモンド単結晶を得ることができる。なお、合成中の前記溶媒金属への窒化物導入方法は、前記溶媒金属に窒化物を添加する方法の他、炭素源に窒化物を添加する方法でもよい。
【００２７】
［本発明の実施形態の詳細］
本発明の実施形態に係るダイヤモンド単結晶、工具およびダイヤモンド単結晶の製造方法の具体例を、以下に図面を参照しつつ説明する。本発明の図面において、同一の参照符号は、同一部分または相当部分を表すものである。また、長さ、幅、厚さ、深さなどの寸法関係は図面の明瞭化と簡略化のために適宜変更されており、実際の寸法関係を表すものではない。本発明はこれらの例示に限定されるものではなく、特許請求の範囲によって示され、特許請求の範囲と均等の意味および範囲内でのすべての変更が含まれることが意図される。
【００２８】
［ダイヤモンド単結晶］
本発明の一実施の形態に係るダイヤモンド単結晶について、図１〜図４を用いて説明する。
【００２９】
ダイヤモンド単結晶は、一組の｛１００｝面で形成される六面体の８箇所の角部のうち、４箇所以上の角部に｛１１１｝面が形成された結晶形を有する。具体的には、図１に示されるように、ダイヤモンド単結晶１は、符号ａ１，ａ２、ａ３で示される面と、これらのそれぞれの面に平行な３面とを含む一組の｛１００｝面で形成される六面体の８箇所の角部が、符号ｂ１，ｂ２，ｂ３，ｂ５で示される面を含む｛１１１｝面で切り落とされている形状を有する。図１に示されるダイヤモンド単結晶１では、六面体の角部の８箇所に｛１１１｝面が形成されているが、｛１１１｝面の形成される角部の数は、４箇所以上であれば、特に限定されない。
【００３０】
ダイヤモンド単結晶は窒素原子を含み、窒素原子の濃度は、ダイヤモンド単結晶の結晶方位に沿って、周期的に変化する。窒素原子の濃度が、ダイヤモンド単結晶の結晶方位に沿って、周期的に変化するとは、ダイヤモンド単結晶の外形を形成する結晶面の面方位に沿って、窒素濃度が周期性を持って摂動によって増減を繰り返すことを意味する。
【００３１】
ダイヤモンド単結晶中に取り込まれる窒素不純物の量によって、結晶の硬度や強度が異なることが知られている。ダイヤモンド単結晶内の微視的領域での窒素量の変化に付随して、結晶の機械特性も微視的領域で変化する。ダイヤモンド単結晶内での機械特性の変化は、ダイヤモンド単結晶を工具として使用した際に、摺動部や刃先に発生したチッピングやクラックなどの伝搬方向を変えるため、チッピングやクラックの伝搬を抑止することができる。
【００３２】
本実施形態のダイヤモンド単結晶では、窒素原子の濃度は、ダイヤモンド単結晶の結晶方位に沿って変化するため、結晶の機械特性も微視的領域で変化する。したがって、本実施形態のダイヤモンド単結晶は、工具材料として用いた場合に、チッピングやクラック伝搬の抑止効果が高く、工具の耐欠損性や耐摩耗性が向上する。
【００３３】
ダイヤモンド単結晶中で、窒素濃度が結晶方位に沿って周期的に変化することは、５０倍以上の高倍率の光学顕微鏡や、紫外線を照射することで発生する蛍光を観察する蛍光顕微鏡を用いて確認することができる。具体的には、ダイヤモンド単結晶中で、窒素濃度が結晶方位に沿って周期的に変化している場合、ダイヤモンド単結晶中に結晶面に平行な層構造が、結晶方位に沿って周期的に存在していることを確認できる。
【００３４】
図２（ａ）は、図１に示されるダイヤモンド単結晶１を、符号ａ３で示される面の上方から光学顕微鏡で観察した場合の観察像の概略図である。図２（ｂ）は、図２（ａ）に示されるダイヤモンド単結晶１の一部の拡大模式図である。ダイヤモンド単結晶中で、窒素濃度が結晶方位に沿って周期的に変化していると、図２（ａ）および図２（ｂ）に示されるように、ダイヤモンド単結晶の外形を構成する｛１００｝面に略平行な線が、矢印Ｙで示される＜１００＞方位に沿って周期的に観察される。｛１００｝面に略平行な線は、結晶中に含まれる窒素濃度が周囲と比べて高い場所を示している。したがって、結晶の＜１００＞方位に沿って、｛１００｝面に略平行な線が周期的に存在することは、結晶中の窒素濃度が、＜１００＞方位に沿って、周期的に変化しており、結晶中に周期的層構造が存在していることを示している。なお、ダイヤモンド単結晶中の窒素濃度の変化は、顕微ラマン分光のラマンピークの半値幅や、顕微赤外分光における１１３０ｃｍ−１での吸収係数の違いによって確認することができる。
【００３５】
本実施形態のダイヤモンド単結晶では、窒素原子濃度は、ダイヤモンド単結晶の結晶方位に沿って、周期的に変化し、結晶方位に沿った一周期の距離の算術平均値（Ａave）と、最大値（Ａmax）と、最小値（Ａmin）とは、下記式（Ｉ）：
（Ａmax）／１．２５≦（Ａave）≦（Ａmin）／０．７５      （Ｉ）
の関係を満たす。
【００３６】
結晶方位に沿った一周期の距離とは、例えば（１００）成長セクタ内に存在する、＜１００＞方位に沿って周期的に観察される、｛１００｝面に略平行な複数の線同士の距離Ａ１，Ａ２，Ａ３，Ａ４，Ａ５を意味する。ここでは（１００）成長セクタを例示しているが、結晶方位に沿った一周期の距離とは、これに限定されず、他の結晶成長セクタに含まれる周期的に観察される結晶面に平行な線同士の距離も含むものとして定義する。図２（ａ）および図２（ｂ）では、｛１００｝面に略平行な線は６本描かれているが、｛１００｝面に略平行な線の数は６本に限定されず、複数本以上であれば特に限定されない。
【００３７】
一周期の距離の算術平均値（Ａave）とは、例えば、｛１００｝面に略平行な線の数がＮ本（Ｎ≧３)の場合は、以下の式（ＩＩ）によって求められる。
【００３８】
Ａave＝（Ａ１＋Ａ２＋・・・・＋Ａ（Ｎ−１））／（Ｎ−１）    （ＩＩ）
【００３９】
一周期の距離の最大値（Ａmax）とは、｛１００｝面に略平行な複数の線同士の距離Ａ１，Ａ２，Ａ３，・・・，ＡＮのうち、最も長い距離の値である。一周期の距離の最小値（Ａmin）とは、｛１００｝面に略平行な複数の線同士の距離Ａ１，Ａ２，Ａ３，・・・，ＡＮのうち、最も短い距離の値である。一周期の距離の算術平均値（Ａave）と、最大値（Ａmax）と、最小値（Ａmin）とが、上記式（Ｉ）の関係を満たすと、ダイヤモンド単結晶を工具として使用した場合に、チッピングやクラックの伝搬を効果的に抑止することができる。
【００４０】
一周期の距離の算術平均値（Ａave）は、１μｍ以上５０μｍ以下が好ましい。これによると、チッピングやクラックの伝搬を効果的に抑止することができ、工具の耐摩耗性や耐欠損性が向上する。ダイヤモンド単結晶を細径の伸線ダイスやウォタージェット用オリフィス、精密用切削工具など高精度の加工に適用する場合には、一周期の距離の算術平均値（Ａave）は小さい方が好ましく、１μｍ以上５μｍ以下が好ましい。
【００４１】
本実施の形態に係るダイヤモンド単結晶は、窒素原子を１０ｐｐｍ以上１０００ｐｐｍ以下の濃度で含有することが好ましい。ダイヤモンド単結晶中の窒素原子の濃度は、二次イオン質量分析法（ＳＩＭＳ：Secondary Ion Mass Spectrometry）によって測定することができる。ダイヤモンド単結晶が、窒素原子を１０００ｐｐｍを超えて含むと、ダイヤモンドの特性を著しく損なう。一方、窒素原子濃度が１０ｐｐｍ未満であると、亀裂が伝搬しやすく、十分なクラック伝搬抑制効果が得られない。ダイヤモンド単結晶中の窒素原子の濃度は、１０ｐｐｍ以上８００ｐｐｍ以下がより好ましく、１０ｐｐｍ以上６００ｐｐｍ以下がさらに好ましく、１０ｐｐｍ以上３００ｐｐｍ以下がさらに好ましい。
【００４２】
本実施の形態に係るダイヤモンド単結晶は、ラマン分光におけるラマンシフト１３３２ｃｍ−１に現れるダイヤモンドフォノンピークの半値全幅が２．２ｃｍ−１以上３．６ｃｍ−１以下であることが好ましい。ダイヤモンド単結晶が多量に不純物や欠陥を含むと、結晶性が低下するため、ダイヤモンド本来の優れた熱的または機械的な特性が抑制される。ダイヤモンドの結晶性は、ラマン分光におけるラマンシフト１３３２ｃｍ−１に現れるダイヤモンドフォノンピークがシャープであるほど良好で、結晶性が低下するほど、ダイヤモンドフォノンピークの半値全幅が増加する。ラマンシフト１３３２ｃｍ−１に現れるダイヤモンドフォノンピークの半値全幅が３．６ｃｍ−１以下であると、窒素添加による結晶性の低下が、結晶の機械的特性や熱的特性を大きく損なうことがない。一方、窒素などの不純物量が低く、結晶性が極めて高いダイヤモンド単結晶では、周期的構造の効果が発揮されず亀裂伝搬性が高くなりすぎて工具性能を損なうことがある。したがって、ラマンシフト１３３２ｃｍ−１に現れるダイヤモンドフォノンピークの半値全幅は２．２ｃｍ−１以上が好ましい。
【００４３】
本実施の形態に係るダイヤモンド単結晶は、赤外分光における波数１１３０ｃｍ−１での吸収係数が０．５ｃｍ−１以上４４ｃｍ−１以下であることが好ましい。ダイヤモンド結晶中に窒素原子が孤立置換型で導入されている場合、吸光測定を行うと１１３０ｃｍ−１に吸収が存在する場合がある。透過法で吸光測定を行う場合、ランバート・ベールの吸収則より試料厚みを理論的に補正する方法が知られているが、同一物質間であっても大幅に吸光度が異なる材質間で正確な吸収係数を求めるためには、試料厚さを揃えて測定する必要がある。また、ダイヤモンド単結晶の赤外域での不純物や欠陥による吸収を議論する場合、ダイヤモンド固有の２フォノンによる吸収との相対比較が重要になる。試料が厚すぎるとスペクトルにおける２フォノンによる吸収がサチュレーションしてしまい、正確に比較することができなくなるため、適当な試料厚みに整えて測定する必要がある。
【００４４】
本実施の形態に係るダイヤモンド単結晶は、赤外分光における波数１１３０ｃｍ−１での吸収係数が０．５ｃｍ−１以上４４ｃｍ−１以下の範囲にあれば、結晶中に孤立置換型で導入された窒素がダイヤモンドの熱的・機械的特性を大きく損なうことがなく、ダイヤモンド単結晶を工具材料として好適に使用できる。吸収係数は３６ｃｍ−１以下であることが好ましく、２７ｃｍ−１以下がより好ましく、１４ｃｍ−１以下がさらに好ましい。
【００４５】
本実施の形態に係るダイヤモンド単結晶は、格子定数が３．５６７１２Å以上３．５６７５５Å以下であれば、結晶歪が大きくなりダイヤモンド単結晶の熱的・機械的特性を損なうことなく、工具材料として好適に使用できる。
【００４６】
本実施の形態に係るダイヤモンド単結晶は、該ダイヤモンド単結晶の表面に先端半径Ｒが５０μｍのダイヤモンド圧子を１００Ｎ／ｍｉｎの負荷速度で押し当てる破壊強度試験において、亀裂発生荷重が５Ｎ以上であることが好ましい。これによると、ダイヤモンド単結晶は優れた破壊強度を有し、ダイヤモンド単結晶を工具材料として好適に使用できる。
【００４７】
破壊強度試験の具体的な方法は、以下のとおりである。まずＲ５０μｍのダイヤモンド圧子を試料にあてがい、１００Ｎ／ｍｉｎの速度で圧子に荷重をかけていき、試料に亀裂が発生した瞬間の荷重（亀裂発生荷重）を測定する。亀裂が発生する瞬間はＡＥセンサーで測定する。亀裂発生荷重が大きいほどダイヤモンド単結晶の強度が高いことを示している。測定圧子としてＲ５０μｍよりも小さい圧子を用いると、亀裂が発生する前に試料が塑性変形してしまい、亀裂に対する正確な強度を測定できない。また、Ｒ５０μｍよりも大きい圧子を用いても測定は可能だが、亀裂発生までに要する荷重が大きくなる上、圧子と試料の接触面積が大きくなり、試料の表面精度による測定精度への影響や、単結晶の結晶方位の影響が顕著になるなどの問題がある。したがって、ダイヤモンド単結晶の破壊強度試験ではＲ５０μｍの圧子を用いることが望ましい。
【００４８】
本実施の形態に係るダイヤモンド単結晶は、大きさが０．２カラット（ｃｔ）以上であることが好ましい。これによると、ダイヤモンド単結晶を耐磨工具や切削工具に用いる場合、ダイヤモンド単結晶から、効率的に工具の摺動・切削点となる切れ刃を作製することができ、製造コストを削減できる。ダイヤモンド単結晶は、大きさが０．７４カラット以上であることがさらに好ましい。
【００４９】
本実施の形態に係るダイヤモンド単結晶は、一組の｛１００｝面で形成される六面体の８箇所の角部のうち、４箇所以上の角部に｛１１１｝面が形成された結晶形を有し、｛１００｝面における、３組の互いに平行な面の面間距離の平均値αと、｛１１１｝面における、２組以上の互いに平行な面の面間距離の平均値βとの比β／αが、０．８以上１．３以下であることが好ましい。これによると、ダイヤモンド単結晶を耐磨工具や切削工具に用いる場合、ダイヤモンド単結晶から、効率的に工具の摺動・切削点となる切れ刃を作製することができ、製造コストを削減できる。面間距離の平均値αと面間距離の平均値βとの比β／αの値は、０．９以上１．２以下がさらに好ましい。
【００５０】
図３は、一組の｛１００｝面で形成される六面体の８箇所の角部に｛１１１｝面が形成された結晶形を有するダイヤモンド単結晶２１を示す。図４は、図３のダイヤモンド単結晶をＸ−Ｘ線で切断した断面図である。ダイヤモンド単結晶２１において、｛１００｝面における、３組の互いに平行な面の面間距離の平均値αとは、符号ａ１で示される面と、これに平行な面との距離Ｄ１、符号ａ２で示される面と、これに平行な面との距離Ｄ２、符号ａ３で示される面と、これに平行な符号ａ６で示される面との距離Ｄ３の算術平均値を意味する。｛１１１｝面における、２組以上の互いに平行な面間距離の平均値βとは、符号ｂ１で示される面と、これに平行な符号ｂ７で示される面との距離Ｄ５、符号ｂ２で示される面と、これに平行な面との距離Ｄ６（図示せず）、符号ｂ３で示される面と、これに平行な面との距離Ｄ７（図示せず）と、符号ｂ４で示される面と、これに平行な符号ｂ５で示される面との距離Ｄ４の算術平均値を意味する。
【００５１】
図３に示されるダイヤモンド単結晶２１は、六面体の８箇所の角部に｛１１１｝面が形成されているため、｛１１１｝面において４組の平行な面が存在する。したがって、面間距離の平均値βとは、４つの面間距離Ｄ４，Ｄ５，Ｄ６，Ｄ７の平均値を意味する。六面体の６箇所の角部に｛１１１｝面が形成されている場合は、３組の平行な面が存在し、面間距離の平均値βとは、３つの面間距離の平均値を意味する。六面体の４箇所の角部に｛１１１｝面が形成されている場合は、２組の平行な面が存在し、面間距離の平均値βとは、２つの面間距離の平均値を意味する。
【００５２】
本実施の形態に係るダイヤモンド単結晶は、チタン（Ｔｉ）、バナジウム（Ｖ）、クロム（Ｃｒ）、マンガン（Ｍｎ）、鉄（Ｆｅ）、ニッケル（Ｎｉ）、コバルト（Ｃｏ）、銅（Ｃｕ）、ジルコニウム（Ｚｒ）、ニオブ（Ｎｂ）、モリブデン（Ｍｏ）、ルテニウム（Ｒｕ）、ロジウム（Ｒｈ）、パラジウム（Ｐｄ）、ハフニウム（Ｈｆ）、タンタル（Ｔａ）、タングステン（Ｗ）、オスミウム（Ｏｓ）、イリジウム（Ｉｒ）および白金（Ｐｔ）からなる群より選ばれる１種以上の元素、これらの元素を２種以上含む１種以上の合金、これらの元素からなる群より選ばれる１種以上の元素と、炭素（Ｃ）または酸素（Ｏ）との化合物、およびこれらの複合体からなる群から選ばれる少なくとも１種を含む内包物を含有し、前記内包物の含有密度は、２０個／ｍｍ３以下である、ことが好ましい。
【００５３】
本実施の形態に係るダイヤモンド単結晶は、チタン（Ｔｉ）、バナジウム（Ｖ）、クロム（Ｃｒ）、マンガン（Ｍｎ）、鉄（Ｆｅ）、ニッケル（Ｎｉ）、コバルト（Ｃｏ）、銅（Ｃｕ）、ジルコニウム（Ｚｒ）、ニオブ（Ｎｂ）、モリブデン（Ｍｏ）、ルテニウム（Ｒｕ）、ロジウム（Ｒｈ）、パラジウム（Ｐｄ）、ハフニウム（Ｈｆ）、タンタル（Ｔａ）、タングステン（Ｗ）、オスミウム（Ｏｓ）、イリジウム（Ｉｒ）および白金（Ｐｔ）からなる群より選ばれる１種以上の元素、これらの元素を２種以上含む１種以上の合金、これらの元素からなる群より選ばれる１種以上の元素と、炭素（Ｃ）または酸素（Ｏ）との化合物、およびこれらの複合体からなる群から選ばれる少なくとも１種を含む内包物を含有し、前記内包物は、差し渡し径の最大値が１０μｍ以下であることが好ましい。差し渡し径とは、ある大きさ、形を持つ単結晶内に引くことのできる最大の直線の長さのことである。
【００５４】
金属溶媒中でダイヤモンド結晶を成長させる合成方法においては、金属溶媒または金属溶媒中に含まれる金属（Ｔｉ，Ｖ，Ｃｒ，Ｍｎ，Ｆｅ，Ｎｉ，Ｃｏ，Ｃｕ，Ｚｒ，Ｎｂ，Ｍｏ，Ｒｕ，Ｒｈ，Ｐｄ，Ｈｆ，Ｔａ，Ｗ，Ｏｓ，Ｉｒ，Ｐｔなど）の単体、合金、さらにこれらの炭化物や酸化物が結晶中に内包されることがある。内包物の含有密度や大きさが大きいと、ダイヤモンド単結晶を研磨基体へ接合する際に、ダイヤモンド単結晶と研磨基体との熱膨張差によってダイヤモンド単結晶が破損するおそれがあり、実用上の問題がある。ダイヤモンド単結晶は１０μｍ以上のサイズを有する内包物を含まないことが好ましい。ダイヤモンド単結晶中の内包物の含有密度は、２０個／ｍｍ３以下が好ましく、実質的に結晶中に内包物が含まれないことがより好ましい。
【００５５】
［工具］
本発明の一実施の形態に係るダイヤモンド単結晶は、耐欠損性や耐摩耗性に優れ、結晶内の性能バラつきが低く、品質が安定しており、様々な用途に適用できる。例えば、ドレッサー、伸線ダイス、スクライブツール、ウォタージェット用オリフィスなどの耐磨工具や切削工具の材料として用いることができる。本発明の一態様に係るダイヤモンド単結晶を用いた工具は、従来の合成ダイヤモンド単結晶及び、天然ダイヤモンド単結晶やダイヤモンド焼結体から作製されたものに比べて、長時間安定した加工を行うことができ、優れた工具寿命を有する。
【００５６】
［ダイヤモンド単結晶の製造方法］
本発明の一実施の形態に係るダイヤモンド単結晶は、例えば、図５に示される構成を有する試料室を用いて、温度差法で作製することができる。
【００５７】
図５に示されるように、本実施の形態に係るダイヤモンド単結晶の製造に用いる試料室１０では、黒鉛ヒータ７で囲まれた空間内に絶縁体２、炭素源３、溶媒金属４、種結晶５が配置され、黒鉛ヒータ７の外部には圧力媒体６が配置される。温度差法とは、試料室１０の内部で縦方向の温度勾配を設け、高温部（Ｔhigh）に炭素源３、低温部（Ｔlow）にダイヤモンドの種結晶５を配置し、炭素源３と種結晶５との間に溶媒金属４を配して、この溶媒金属４が溶解する温度以上でダイヤモンドが熱的に安定になる圧力以上の条件に保持して種結晶５上にダイヤモンド単結晶を成長させる合成方法である。
【００５８】
炭素源３としては、ダイヤモンド粉末を用いることが好ましい。
溶媒金属４としては、鉄（Ｆｅ）、コバルト（Ｃｏ）、ニッケル（Ｎｉ）及びマンガン（Ｍｎ）などから選ばれる１種以上の金属またはこれらの金属を含む合金を用いることができる。溶媒金属４は、さらに、窒化アルミニウム、窒化鉄、窒化ケイ素の単体や混合粉末を含んでいてもよい。また、窒化銅（ＣｕＮ）、窒化鉄（Ｆｅ２Ｎ，Ｆｅ３Ｎ）、窒化チタン（ＴｉＮ）などの無機窒素化合物やメラミン、アジ化ナトリウムなどの有機窒素化合物を単体又は混合体として添加しても構わない。溶媒金属４は、さらに、チタン（Ｔｉ）、バナジウム（Ｖ）、クロム（Ｃｒ）、マンガン（Ｍｎ）、銅（Ｃｕ）、ジルコニウム（Ｚｒ）、ニオブ（Ｎｂ）、モリブデン（Ｍｏ）、ルテニウム（Ｒｕ）、ロジウム（Ｒｈ）、ハフニウム（Ｈｆ）、タンタル（Ｔａ）、タングステン（Ｗ）、オスミウム（Ｏｓ）、イリジウム（Ｉｒ）および白金（Ｐｔ）からなる群より選ばれる１種以上の元素を含んでいてもよい。
【００５９】
金属溶媒４中の窒化物の含有量は、０質量％を超え、３質量％未満である。これによると、以下に詳述する条件で結晶を合成した場合に、ダイヤモンド結晶中に窒素が周期性を以て取り込まれるという効果を得ることができる。
【００６０】
ダイヤモンド単結晶の合成時において、前記溶媒金属の低温部における温度の変化率は、所定温度の１％未満である。ここで、溶媒金属４の低温部における温度とは、種結晶５近傍（図５の（Ｔlow）で示される箇所）の溶媒金属４の温度を意味する。所定温度とは、溶媒金属４の低温部の制御温度を意味する。例えば、溶媒金属の低温部の温度を１３００℃に制御した場合、１３００℃が所定温度であり、所定温度の１％とは１３℃である。したがって、この場合は、溶媒金属の低温部における温度は、１３００℃±１３℃の範囲、すなわち１２８７℃より高く、１３１３℃未満の範囲で制御することが必要となる。このように、溶媒金属の低温部における温度の変化率を、所定温度の１％未満に制御することで、ゆらぎによる自然摂動効果により、ダイヤモンド単結晶内に、窒素が周期性をもって取り込まれるため、ダイヤモンド単結晶中に周期性を有する層構造が形成される。
【実施例】
【００６１】
本発明を実施例によりさらに具体的に説明する。ただし、これらの実施例により本発明が限定されるものではない。
【００６２】
＜ダイヤモンド単結晶の合成＞
［試料１］
ダイヤモンド単結晶の合成は、図５に示される構成を有する試料室を用いて、温度差法により行った。
【００６３】
溶媒金属は、鉄−コバルト−ニッケルからなる合金を用い、該合金の１００重量部に対して、窒化アルミニウム（ＡｌＮ）、窒化鉄（ＦｅＮ）及び、窒化ケイ素（ＳｉＮ）の混合粉末を０．０１重量部添加し、作製した。
【００６４】
炭素源にはダイヤモンドの粉末、種結晶には約０．５ｍｇのダイヤモンド単結晶を用いた。試料室内の温度を、炭素源の配置された高温部と、種結晶の配置された低温部との間に、数十度の温度差がつくように加熱ヒータで調整した。これに、超高圧発生装置を用いて、圧力５．５ＧＰａ、低温部の温度を１３７０℃±１０℃（１３６０℃〜１３８０℃）の範囲で制御して６０時間保持し、種結晶上にダイヤモンド単結晶を合成した。
【００６５】
［試料２〜試料１２］
溶媒金属の原料組成、低温部の温度および制御範囲を表１に示す数値に変更した他は、試料１と同様の方法で、ダイヤモンド単結晶を合成した。
【００６６】
【表１】
0006582597.tif 000002
【００６７】
＜ダイヤモンド単結晶の評価＞
得られたダイヤモンド単結晶について、結晶の観察、内包物の観察、窒素濃度の測定、ラマン分光分析、赤外分光分析、格子定数測定、破壊強度試験を行った。
【００６８】
（結晶の観察）
試料１〜試料１１のダイヤモンド単結晶は、いずれも、約０．５〜２．５カラットであり、窒素を結晶内に含むＩｂ型ダイヤモンド単結晶であった。試料１２のダイヤモンド単結晶は、０．１５カラットであり、窒素を結晶内に含むＩｂ型ダイヤモンド単結晶であった。
【００６９】
試料１〜試料１２のダイヤモンド単結晶は、いずれも、互いに直交する６つの(１００）面で形成される六面体の８箇所の角部に、（１００）面と５４．７°の角度をなす（１１１）面が形成された６−８面体結晶と呼ばれる結晶であった。
【００７０】
試料１〜試料１０及び試料１２のダイヤモンド単結晶の内部を、５０倍の倍率の光学顕微鏡で観察すると、＜１００＞方向に沿って一定周期の周期構造が認められた。さらに、２００倍の倍率の光学顕微鏡で観察して、＜１００＞方向に沿った１周期の距離を測定し、算術平均値（Ａave）と、最大値（Ａmax）と、最小値（Ａmin）を算出した。結果を表１に示す。
【００７１】
試料１１のダイヤモンド単結晶の内部を、５０倍の倍率の光学顕微鏡で観察したところ、周期構造は認められなかった。
【００７２】
試料１〜試料１２のダイヤモンド単結晶において、互いに平行な３組の（１００）面の面間距離と、互いに平行な４組の（１１１）面の面間距離を計測した。３組の（１００）面の面間距離の平均値αと、４組の（１１１）面の面間距離の平均値βとの比β／αを算出した。結果を表１に示す。
【００７３】
（内包物の観察）
各試料のダイヤモンド単結晶の内部を、３０倍の倍率の光学顕微鏡で観察し、内包物の有無を確認した。内包物が認められた結晶については２００倍の倍率の光学顕微鏡で詳細に観察し、内包物の差し渡し径、及び個数を計測した。結果を表１に示す。
【００７４】
（窒素濃度の測定）
各試料のダイヤモンド単結晶中の窒素濃度をＳＩＭＳ分析により求めた。結果を表１に示す。
【００７５】
（ラマン分光分析）
各試料について、波長５３２ｎｍのレーザーを励起光として、室温でラマン分光分析を行った。０．２５ｃｍ−１以下の波数分解能を持つ分光器でスペクトル解析を行って得られたダイヤモンドフォノンピークに、ローレンツ関数とガウス関数の複合関数を最小二乗法でフィッティングし、ピークの半値全幅を求めた。結果を表１に示す。
【００７６】
（赤外分光分析）
各試料の光を透過させる２面を鏡面に研磨した後、フーリエ変換赤外分光光度計により、赤外領域での吸光度測定を行い、波数１１３０ｃｍ−１における吸光係数を求めた。
【００７７】
(格子定数測定)
各試料について、放射光を用いたＸ線構造解析を行い、格子定数を求めた。
【００７８】
（破壊強度試験）
Ｒ５０μｍのダイヤモンド圧子を準備し、室温（２３℃）で、１００Ｎ／ｍｉｎの速度で各試料に荷重をかけていき、亀裂が発生した瞬間の荷重(Ｎ）を測定した。亀裂が発生する瞬間はＡＥセンサーで測定した。亀裂発生荷重が大きいほど、試料の強度が高いことを示す。結果を表１に示す。
【００７９】
＜工具の性能評価＞
得られたダイヤモンド単結晶を用いて各種工具を作製し、性能を評価した。なお、試料９は結晶サイズの制限で、スクライブホイールを作製することができなかった。更に結晶サイズが０．１５ｃｔと小さい試料１２は、ダイス以外の工具は作製できなかった。
【００８０】
（ドレッサー工具）
各試料のダイヤモンド単結晶を用いて、ドレッサーとして作用する部分の幅が１．５ｍｍのドレッサー工具を作製した。アルミナなどの硬質粒子を用いた砥石の成型に使用し、ドレッサー工具の寿命を評価した。砥石成型の評価条件は、砥石回転速度２２００ｒｐｍ、送り速度１２０ｍｍ／ｍｉｎ、砥石への切り込み量０．０５ｍｍとした。工具のダイヤモンド結晶の摩耗が進み、砥石の成型が進まなくなる状態に達するまでにドレッサーとして使用した時間を測定し、工具寿命とした。
【００８１】
表１には、試料６から作製された工具の工具寿命を基準（１）として、各試料から作製された工具の工具寿命を相対値で示す。値が大きいほど、工具寿命が優れている。
【００８２】
試料１〜６から作製した工具の寿命は、周期構造のばらつきが大きい試料９、窒素量が少なく結晶内に３０μｍ程度の内包物が見られた試料１１から作製した工具に比べ、２倍以上となった。また、試料１〜６から作製した工具は、周期構造の間隔が広い試料７、間隔が狭い試料８に比べても高い工具寿命を示した。
【００８３】
ドレッサー工具として使用する場合、耐摩耗性が高い結晶面方位を工具として使用する必要がある。（１１１）面の面間距離と（１００）面の面間距離との比（β／α）が０．８以上１．３以下である試料１〜６のダイヤモンド単結晶は、０．７５−１．０ｃｔの結晶からドレッサー工具を作製することができた。一方、（１００）面の面間距離が短い平板状となる試料１１と、（１１１）面の面間距離が短い試料１０のダイヤモンド単結晶では、上述の形状のドレッサー工具を作製するために大きな結晶が必要であり、コスト高となった。
【００８４】
（伸線ダイス）
各試料のダイヤモンド単結晶を用いて、直径（φ）０．０５ｍｍの細径伸線用のダイスを作製し、Ｃｕ線の伸線評価を行った。ダイヤモンド単結晶の摩耗によって伸線径がφ０．０５５ｍｍを超える、または、真円度が５μmを超えるまでのＣｕ線の線引時間を測定し、工具寿命とした。
【００８５】
表１には、試料６から作製された工具の工具寿命を基準（１）として、各試料から作製された工具の工具寿命を相対値で示す。値が大きいほど、工具寿命が優れている。
【００８６】
試料１〜６及び１２から作製した工具の寿命は、周期構造のばらつきが大きい試料９及び１０、窒素量が少なく結晶内に３０μｍ程度の内包物が見られた試料１１から作製した工具に比べ、２倍以上となった。また、試料１〜６及び１２から作製した工具は、周期構造の間隔が広い試料７、間隔が狭い試料８に比べても高い工具寿命を示した。
【００８７】
（スクライブツール）
各試料のダイヤモンド単結晶を用いて、４ポイントのスクライブツールを作製し、サファイヤ基板を相手材として荷重５０ｇ、スクライブ速度１ｃｍ／ｍｉｎ、スクライブ距離１ｍで摩耗試験を行い、耐摩耗性を評価した。
【００８８】
表１には、試料６から作製された工具の摩耗量と、各試料から作製された工具の摩耗量との比（試料６の摩耗量／各試料の摩耗量）を、耐摩耗性の指標として示す。値が大きいほど、工具寿命が優れている。
【００８９】
試料１〜６から作製した工具の寿命は、周期構造のばらつきが大きい試料９及び１０、窒素量が少なく結晶内に３０μｍ程度の内包物が見られた試料１１から作製した工具に比べ、１．５倍以上となった。また、試料１〜６から作製した工具は、周期構造の間隔が広い試料７、間隔が狭い試料８に比べても高い工具寿命を示した。
【００９０】
（切削工具）
各試料のダイヤモンド単結晶を用いて、先端角９０°で先端Ｒ１００ｎｍの切削工具を作製した。ニッケルリンをメッキした金属板を相手材として、切削速度１００ｍ／ｍｉｎで深さ１５μｍ×３０μｍピッチの溝加工を実施し、先端が１．５μｍ摩耗するまでの時間を工具寿命とした。
【００９１】
表１には、試料６から作製された工具の工具寿命を基準（１）として、各試料から作製された工具の工具寿命を相対値で示す。値が大きいほど、工具寿命が優れている。
【００９２】
試料１〜６から作製した工具の耐摩耗性は、周期構造のばらつきが大きい試料９及び１０、窒素量が少なく結晶内に３０μｍ程度の内包物が見られた試料１１から作製した工具に比べ、２倍以上となった。また、試料１〜６から作製した工具は、周期構造の間隔が広い試料７、間隔が狭い試料８に比べても高い工具寿命を示した。
【００９３】
（スクライブホイール）
各試料のダイヤモンド単結晶を用いて、直径３ｍｍ、厚さ０．８ｍｍ、刃先開角度１２０°のスクライブホイールを製作した。ガラス基板を相手材としてスクライブし、スクライブ可能距離を測定し、工具寿命とした。
【００９４】
表１には、試料６から作製された工具の工具寿命を基準（１）として、各試料から作製された工具の工具寿命を相対値で示す。値が大きいほど、工具寿命が優れている。
【００９５】
試料１〜６から作製した工具の寿命は、周期構造のばらつきが大きい試料９及び１０から作製した工具に比べ、２倍以上となった。また、試料１〜６から作製した工具は、周期構造の間隔が広い試料７、間隔が狭い試料８に比べても高い工具寿命を示した。
【００９６】
窒素量が少なく結晶内に３０μｍ程度の内包物が見られた試料１１から作製した工具は、スクライブホイール作製中に結晶が破損し、評価できなかった。
【００９７】
（ウォタージェット用オリフィス）
各試料のダイヤモンド単結晶を用いて、オリフィス穴径がφ１５０μm、高さが５ｍｍのウォタージェット用オリフィスを製作した。ウォタージェット用オリフィスを用いてウォタージェット切断を行い、オリフィスの穴径がφ２５０μｍに広がるまでの時間を測定し、工具寿命とした。
【００９８】
表１には、試料６から作製された工具の工具寿命を基準（１）として、各試料から作製された工具の工具寿命を相対値で示す。値が大きいほど、工具寿命が優れている。
【００９９】
試料１〜６から作製した工具の寿命は、周期構造のばらつきが大きい試料９及び１０から作製した工具に比べ、２倍以上となった。また、試料１〜６から作製した工具は、周期構造の間隔が広い試料７、間隔が狭い試料８に比べても高い工具寿命を示した。
【０１００】
窒素量が少なく結晶内に３０μｍ程度の内包物が見られた試料１１から作製した工具は、ウォタージェット作製中に結晶が破損し、評価できなかった。
【０１０１】
今回開示された実施の形態および実施例はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【０１０２】
１，２１  ダイヤモンド単結晶
２  絶縁体
３  炭素源
４  溶媒金属
５  種結晶
６  圧力媒体
７  黒鉛ヒータ
【図１】
0006582597.tif 000003
【図２】
0006582597.tif 000004
【図３】
0006582597.tif 000005
【図４】
0006582597.tif 000006
【図５】
0006582597.tif 000007